(57)【要約】   有機薄膜デバイスの製造方法であって：有機物を第一の溶媒に溶かし第一溶液を提供する工程；無機塩を第二の溶媒に溶かし第二溶液を提供する工程；前記第一溶液と前記第二溶液を混合して混合液を提供する工程；有機薄膜デバイスの製造のために、前記混合液を使用して無機塩がドープ（dope）された有機薄膜を形成する工程を有する。また、無機塩は、直接有機物溶液に添加して無機塩ドープの有機物溶液とすることができ、それを用いて有機薄膜を形成し、有機薄膜デバイスにすることができる。【選択図】図３
2008506241.tif 000002
【特許請求の範囲】
【請求項１】
有機薄膜デバイスの製造方法であって：
有機物を第一の溶媒に溶かし第一溶液を提供する工程；
無機塩を第二の溶媒に溶かし第二溶液を提供する工程；
前記第一溶液と前記第二溶液を混合して混合液を提供する工程；
有機薄膜デバイスの製造のために、前記混合液を使用して無機塩でドープ（dope）された有機薄膜を形成する工程；
とを含むことを特徴とする有機薄膜デバイスの製造方法。
【請求項２】
前記有機物の溶解工程にさらに第一溶液をろ過する工程を含む請求項１記載の有機薄膜デバイスの製造方法。
【請求項３】
前記無機塩の溶解工程にさらに第二溶液をろ過する工程を含む請求項１記載の有機薄膜デバイスの製造方法。
【請求項４】
前記混合液を使用した有機薄膜形成工程が、基板の上に混合液をスピンキャストする工程を含む請求項１記載の有機薄膜デバイスの製造方法。
【請求項５】
前記混合液を使用した有機薄膜形成工程が、インクジェットプリントのようにして基板の上に混合液をノズルからスプレーする工程を含む請求項１記載の有機薄膜デバイスの製造方法。
【請求項６】
前記第二溶液をろ過する工程が、前記第一の溶媒または第二の溶媒のどちらかによって前記無機塩第二溶液を希釈する工程をさらに含む請求項３記載の有機薄膜デバイスの製造方法。
【請求項７】
前記混合溶液が無機塩濃度０．１ｐｐｂ〜１００００ｐｐｍである請求項１記載の有機薄膜デバイスの製造方法。
【請求項８】
前記無機塩がＭｎＸｍ（ここで、Ｍはカチオン、Ｘはアニオンでｎ及びｍはそれぞれ整数）で表される群より選択される請求項１記載の有機薄膜デバイスの製造方法。
【請求項９】
前記無機塩が、ＬｉＦ，ＬｉＣｌ，ＬｉＢｒ，ＬｉＩ，ＮａＦ，ＮａＣｌ，ＮａＢｒ，ＮａＩ，ＫＦ，ＫＣｌ，ＫＢｒ，ＫＩ，ＲｂＦ，ＲｂＣｌ，ＲｂＢｒ，ＲｂＩ，ＣｓＦ，ＣｓＣｌ，ＣｓＢｒ，ＣｓＩ，ＢｅＦ2，ＢｅＣｌ2，ＢｅＢｒ2，ＢｅＩ2，ＭｇＦ2，ＭｇＣｌ2，ＭｇＢｒ2，ＭｇＩ2，ＣａＦ2，ＣａＣｌ2，ＣａＢｒ2，ＣａＩ2，ＳｒＦ2，ＳｒＣｌ2，ＳｒＢｒ2，ＳｒＩ2，ＢａＦ2，ＢａＣｌ2，ＢａＢｒ2，ＢａＩ2よりなる群より選択される、請求項１記載の有機薄膜デバイスの製造方法。
【請求項１０】
有機薄膜デバイスの製造方法であって：
有機物を溶媒に溶かし溶液を提供する工程；
当該溶液に無機塩を加え、無機塩でドープされた有機物の溶液を作る工程；
有機薄膜デバイス製造のために、前記無機塩がドープされた有機物の溶液を使って有機薄膜を形成する工程；
とを含むことを特徴とする有機薄膜デバイスの製造方法。
【請求項１１】
前記有機物の溶解工程にさらに溶液をろ過する工程を含む請求項１０記載の有機薄膜デバイスの製造方法。
【請求項１２】
前記無機塩がドープされた有機物の溶液をろ過する工程をさらに含む請求項１０記載の有機薄膜デバイスの製造方法。
【請求項１３】
前記無機塩がドープされた有機物の溶液を使って有機薄膜を形成する工程が、基板の上に前記無機塩がドープされた有機物の溶液をスピンキャストする工程を含む請求項１０記載の有機薄膜デバイスの製造方法。
【請求項１４】
前記無機塩がドープされた有機物の溶液を使って有機薄膜を形成する工程が、インクジェットプリントのようにして基板の上に前記無機塩がドープされた有機物の溶液をノズルからスプレーする工程を含む請求項１０記載の有機薄膜デバイスの製造方法。
【請求項１５】
前記無機塩がドープされた有機物の溶液が無機塩濃度０．１ｐｐｂ〜１００００ｐｐｍである請求項１０記載の有機薄膜デバイスの製造方法。
【請求項１６】
前記無機塩がＭｎＸｍ（ここで、Ｍはカチオン、Ｘはアニオンでｎ及びｍはそれぞれ整数）で表される群より選択される一種以上である請求項１０記載の有機薄膜デバイスの製造方法。
【請求項１７】
前記無機塩が、ＬｉＦ，ＬｉＣｌ，ＬｉＢｒ，ＬｉＩ，ＮａＦ，ＮａＣｌ，ＮａＢｒ，ＮａＩ，ＫＦ，ＫＣｌ，ＫＢｒ，ＫＩ，ＲｂＦ，ＲｂＣｌ，ＲｂＢｒ，ＲｂＩ，ＣｓＦ，ＣｓＣｌ，ＣｓＢｒ，ＣｓＩ，ＢｅＦ2，ＢｅＣｌ2，ＢｅＢｒ2，ＢｅＩ2，ＭｇＦ2，ＭｇＣｌ2，ＭｇＢｒ2，ＭｇＩ2，ＣａＦ2，ＣａＣｌ2，ＣａＢｒ2，ＣａＩ2，ＳｒＦ2，ＳｒＣｌ2，ＳｒＢｒ2，ＳｒＩ2，ＢａＦ2，ＢａＣｌ2，ＢａＢｒ2，ＢａＩ2よりなる群より選択される、請求項１０記載の有機薄膜デバイスの製造方法。
【請求項１８】
前記第一の溶媒が純粋な溶媒である請求項１記載の有機薄膜デバイスの製造方法。
【請求項１９】
前記第一の溶媒が純粋な溶媒の混合物である請求項１記載の有機薄膜デバイスの製造方法。
【請求項２０】
前記第二の溶媒が純粋な溶媒である請求項１記載の有機薄膜デバイスの製造方法。
【請求項２１】
前記第二の溶媒が純粋な溶媒の混合物である請求項１記載の有機薄膜デバイスの製造方法。
【請求項２２】
前記無機塩が純粋な無機塩である請求項１記載の有機薄膜デバイスの製造方法。
【請求項２３】
前記無機塩が純粋な無機塩の混合物である請求項１記載の有機薄膜デバイスの製造方法。
【請求項２４】
前記溶媒が純粋な溶媒である請求項１０記載の有機薄膜デバイスの製造方法。
【請求項２５】
前記溶媒が純粋な溶媒の混合物である請求項１０記載の有機薄膜デバイスの製造方法。
【請求項２６】
前記無機塩が純粋な無機塩である請求項１０記載の有機薄膜デバイスの製造方法。
【請求項２７】
前記無機塩が純粋な無機塩の混合物である請求項１０記載の有機薄膜デバイスの製造方法。
【請求項２８】
有機薄膜デバイスであって：
少なくとも一対の電極と；
それぞれの電極に隣接し無機塩がドープされた有機薄膜；
とを含む有機薄膜デバイス。
【請求項２９】
有機薄膜デバイスであって：
少なくとも一対の電極と；
それぞれの電極に隣接し、請求項１により製造された無機塩がドープされた有機薄膜；
とを含む有機薄膜デバイス。
【請求項３０】
有機薄膜デバイスであって：
少なくとも一対の電極と；
それぞれの電極に隣接し、請求項１０により製造された無機塩がドープされた有機薄膜；
とを含む有機薄膜デバイス。
【請求項３１】
薄膜デバイスがさらに第三の電極を含み、該第三の電極に隣接して無機塩がドープされた有機薄膜を有する請求項２８記載の有機薄膜デバイス。
【発明の詳細な説明】
【技術分野】
【０００１】
本発明は、科学分野の材料の生産、特に有機薄膜デバイスの生産に関する
【背景技術】
【０００２】
有機薄膜デバイスの研究開発はこの二十年間で非常に大きな注目を集めてきた。その注目はこれらのデバイスが有するある好ましい特徴にあるということができる。例えば、製造方法が簡単、要求される製造ツールが比較的難しいものではないとか、高価ではないなどである。製造における要求は厳しいものではなく、デバイスは自由な材料から製造することができる。加えて、これらのデバイスで用いられる有機物は高価ではなく、材料の消費も競合技術より遥かに少ない。これらの特徴によりシリコンやゲルマニウムの半導体デバイスに比較して遥かに低価格で製造できる（Shaw, J. M. and Seidler, P.F., Organic Electronics: Introduction, IBM Journal of Research and Development, January 2001 ,3-9頁,45巻,IBM Corporation, USA.参照）
【０００３】
有機薄膜デバイスのアプリケーションはには、有機薄膜トランジスタ（organic thin film transistors：ＯＴＦＴ）、有機薄膜貯蔵デバイス（organic thin film storage devices ：ＯＴＦＳＤ）、有機ＬＥＤ（organic light-emitting dioeds：ＯＬＥＤ）、有機薄膜ソーラーセル（organic thin film solar cells：ＯＴＦＳＣ）、有機薄膜レーザー（organic thin film lasers：ＯＴＦＬ）などが含まれる。
【０００４】
ＯＬＥＤは、次世代フラットパネルディスプレイ（ＦＰＤ）技術として液晶ディスプレイ（ＬＣＤ）の代替の可能性を有するものとして公知である（Barry Young, Status of OLED Manufacturing & Search for New Applications, OLEDs, 2003, Intertech, Portland, Maine. 参照）。ＯＬＥＤの発光メカニズムはやや単純である。特に有機発光材料として、低分子量有機物やポリマーとしてＡｌｑ3、ＰＰＶ誘導体、ポリフルオレン誘導体などが電極の間に挿入されて用いられる。電極に電圧をかけると、有機物が発光する。原則として、一つのピクセルは赤、緑、青の有機発光体からなり、それぞれ電極を有する。三つの有機物に適当な電圧をかけることにより、適当な色の光を発する。
【０００５】
ＯＬＥＤは、フラットパネルディスプレイとして多くの特徴を有する。例えば、高解像度、優れた輝度、薄型、軽量、低電力消費、柔軟性などである。さらに、ＯＬＥＤの製造プロセスは比較的簡単である。透明なインジウム錫酸化物（ＩＴＯ）でコートされたガラス基板または柔軟な導電基板が電極として用いられる。有機物は蒸着（低分子量有機物の場合）、スピンコートまたはインクジェット（ポリマーの場合）によって電極上に固定される。その他に、物理蒸着法（physical vapor deposition：ＰＶＤ）によって有機膜上に蒸着させる方法もある。基本的構造のＯＬＥＤの厚さは１μｍのオーダーである。典型的なＯＬＥＤの構造を図１に示す（Tang, C. W. and Van Slyke, S. A. Applied Physics Letter, Organic Electroluminescent Diodes, September 1987, pages 913-915, volume 51, American Institute of Physics, USA; Adachi, C, Tokito, S., Tsutsui, T. and Saito, S. Japanese Journal of Applied Physics, 1988, pages L269 and L713, volume 27, The Japanese Society of Applied Physics, Japan; Burroughes, J. H., Bradley, D. D. D., Brown, A. R., Marks, R. N., Mackay, K., Friend, R. H., Burns, P. L., and Holmes, A. B. Nature, Light-Emitting Diodes Based on Conjugated Polymers, October 1990, pages 539-541, volume 345, Nature Publishing Group, London.を参照）。
【０００６】
産業界ではＯＬＥＤ技術はフラットパネルディスプレイの競合市場として注目されると予測している。AustinのDisplaySearch社は、ディスプレイの市場調査およびコンサルティングファームであり、２０１０年までに世界の移動電話市場の５０％がＯＬＥＤ技術を使用し、２０１０年から２０１５の間にはＯＬＥＤを基礎にしたコンピュータの画面やテレビが登場すると予測している（バリーヤング（Barry Young, Status of OLED manufacturing & the Search for New Applications, OLEDs 2003, Intertech, Portland, Maine.）らの予測）。日本のセイコーエプソン社や韓国のサムスン社は最近、４０インチのプロトタイプのＯＬＥＤディスプレイを生産した。
【発明の開示】
【発明が解決しようとする課題】
【０００７】
ＯＬＥＤ技術の産業上の課題として最も重要な問題は、ＯＬＥＤディスプレイの効果および寿命である。最近の典型的なＬＣＤは５００００時間の寿命を有するが、ＯＬＥＤの寿命は最大でもおよそ１００００時間である。ＯＬＥＤディスプレイの寿命を延ばすことが、産業界、科学者の間でのＯＬＥＤの技術競争として核となる課題なのである（とバリーヤング（Barry Young, Status of OLED manufacturing & the Search for New Applications, OLEDs 2003, Intertech, Portland, Maine.）らは述べている）。
【０００８】
ＯＬＥＤの効果改善および寿命延長に関しては多くの提案がされている。例えば、電荷の注入（charge injection）インターフェースのスムージング（ＰＥＤＯＴ−ＰＳＳなどの、アノードと有機フィルムの間に導電性ポリマーを挿入する技術）（ＰＥＤＯＴ−ＰＳＳについては、Groenendael, L., Jonas, F., Fritag, D., Pielartzik, H. and Reynolds, J. R., Advanced Materials,、ポリ（3,4エチレンジオキシチオフェンとその誘導体（Poly(3,4-ethylenedioxythiophene) and Its Derivatives）: Past, Present, and Future, July 2000, pages 481-494, volume 12, Wiley- VCH Verlag GmbH, Germany;を参照）
カソードと有機フィルムの間に、フッ化リチウムなどの無機薄層を挿入する技術（Hung, L. S., Tang, C. W. and Mason, G. C. Applied Physics Letter, Enhanced Electron Injection in Organic Electroluminescence Devices Using an Al/LiF Electrode, January 1997, pages 152-154, volume 70, American Institute of Physics, USA;を参照）
最近では、アノードと有機フィルムの間に有機薄層を挿入する技術（Zhao, J. M., Zhan, Y. Q., Zhang, S. T., Wang, X., Zhou, Y. C, Wu, Y, Wang, Z. J., Ding, X. M. and Hou, X. Y. Applied Physics Letter, Mechanisms of Injection Enhancement in Organic Light-Emitting Diodes Through Insulating Buffer, June 2004, pages 5377-5379, volume 84, American Institute of Physics, USA.を参照 ）がある。これらはすべてある程度の限界があり、製造プロセスが複雑である。
【０００９】
有機薄膜に有機塩をドープする技術が、１９９５年アランら（Alan J. Heeger et al）により提案された。該方法は発光を増強するものであったが、多くの問題もある（Pei, Q. B., Yu, G. Zhang, C, Yang, Y. and Heeger, A. L. Science, Polymer Light-Emitting Electrochemical Cells, August 1995, pages 1086-1088, volume 269, American Association for the Advancement Science, USA; Pei, Q. B., Yang, Y., Yu, G., Zhang, C. and Heeger, A. J. Journal of American Chemical Society, Polymer Light-Emitting Electrochemical Cells: In Situ Formation of a Light-Emitting p-n Junction, 1996, pages 3922-3929, volume 118, American Chemical Society, USA. 参照）。該方法はあまり注目されず、有機塩をドープしたデバイスは高いヒステリシスを有する。
【課題を解決するための手段】
【００１０】
本発明の第一の態様は、有機薄膜デバイスの製造方法であって、有機物を第一の溶媒に溶かし第一溶液を提供する工程；無機塩を第二の溶媒に溶かし第二溶液を提供する工程；前記第一溶液と前記第二溶液を混合して混合液を提供する工程；有機薄膜デバイスの製造のために、前記混合液を使用して有機薄膜を形成する工程を含む方法である。
【００１１】
本発明の第二の態様は、有機薄膜デバイスの製造方法であって、有機物を溶媒に溶かし溶液を提供する工程；無機塩がドープされた有機物の溶液を作るために無機塩を前記溶液に添加する工程；有機薄膜デバイス製造のために、前記無機塩がドープされた有機物の溶液を使って有機薄膜を形成する工程を含む方法である。
【００１２】
本発明の第三の態様は、無機塩がＭｎＸｍ（ここで、Ｍはカチオン、Ｘはアニオンでｎ及びｍはそれぞれ整数）で表される群より選択され、具体的には、ＬｉＦ，ＬｉＣｌ，ＬｉＢｒ，ＬｉＩ，ＮａＦ，ＮａＣｌ，ＮａＢｒ，ＮａＩ，ＫＦ，ＫＣｌ，ＫＢｒ，ＫＩ，ＲｂＦ，ＲｂＣｌ，ＲｂＢｒ，ＲｂＩ，ＣｓＦ，ＣｓＣｌ，ＣｓＢｒ，ＣｓＩ，ＢｅＦ2，ＢｅＣｌ2，ＢｅＢｒ2，ＢｅＩ2，ＭｇＦ2，ＭｇＣｌ2，ＭｇＢｒ2，ＭｇＩ2，ＣａＦ2，ＣａＣｌ2，ＣａＢｒ2，ＣａＩ2，ＳｒＦ2，ＳｒＣｌ2，ＳｒＢｒ2，ＳｒＩ2，ＢａＦ2，ＢａＣｌ2，ＢａＢｒ2，ＢａＩ2から選択される塩である。他の無機塩ももちろん使用可能である。本発明の他の態様では、他の金属イオン、例えば遷移金属なども有機物中に添加剤（dopant）として使用することができる。
【００１３】
本発明の第四の態様は、有機薄膜デバイスである。該有機薄膜デバイスは少なくとも一対の電極を有し、無機塩がドープされた有機薄膜が各電極に隣接されている。本発明の更なる態様として、薄膜デバイスの中に三つ或いはそれ以上の電極が含まれていることである。
【００１４】
本発明は以下の好ましい具体例の詳細な説明と、例として図面を参照することでより理解し易いであろう。
【発明を実施するための最良の形態】
【００１５】
図２を参照すると、有機発光ダイオード（ＯＬＥＤ）が参照番号１０で示されている。ＯＬＥＤ１０は、カソード１２、参照番号１４で示される無機塩がドープされた有機薄層、アノード１０を含む。有機薄層１４は有機物１７、参照番号１９で示される１またはそれ以上の無機塩添加剤を含んでいる。
【００１６】
無機塩１９は膜１４の内部に、アニオン２２およびカチオン２４、又は参照番号２０で示されるイオン対として存在する。イオン対２０は陰極性２１と陽極性２３を有する。図３に示すように、外部電圧２６をかけると、カチオン２４はカソード１２へ、アニオン２２はアノード１６へ移動し、イオン対２０は陰極性２１をアノード１６の方向へ、陽極性２３をカソードの方向へ向けて並び、強い界面極性が形成される。
【００１７】
一般に、外部電圧２６のバイアスにより、アニオン２２はアノード１６に接着し、アノードのワークファンクション（work-function）を増強する。従って、低いアノードフェルミ準位（anode Fermi level）と 最高被占軌道（highest occupied molecular orbital：ＨＯＭＯ）の間への電荷の注入バリアが低くなり、アノード１６から有機物１７への正孔（hole）の注入が増進される。前記のように新しい方向に向けられたイオン対２０は、陰極性２１がアノード１６へ向けられ、それはアノードのワークファンクションを増強するので、正孔注入バリアが低くなる。
【００１８】
カソード１２においては、カチオン２４がカソード１２に接着し、外部電圧２６のバイアスによりカソードのワークファンクションが減少する。従って、カソードフェルミ準位と最低空軌道（lowest unoccupied molecular orbital：ＬＵＭＯ）の間への電荷注入バリアが低くなり、カソード１２から有機物１７への電子の注入が増進される。前記のように新しい方向に向けられたイオン対２０は、陽極性２３がカソード１２へ向けられ、それはカソードのワークファンクションを減少するので、電子注入バリア（electron injection barrier）が低くなる。
【００１９】
この例では、有機物１７はポリマー材料を含み、それは溶解性を改善するために長鎖アルキルを含むので、膜１４が集合して堅くなることを防止している。アニオン２２とカチオン２４および無機塩１９の大きさは小さいので、イオン種は膜１４の内部を容易に移動でき、イオン対２０が膜内で方向転換することに都合が良く、外部電力２６に対して素早く応答することができる。
【００２０】
理論的に、カソード１２及びアノード１６の上の単層イオンで界面電荷注入を増大できるため、ドーピングレベルは低くできる。従って、有機物１７への、無機塩１９のドーピングは、膜形態（morphology）および発光スペクトルに何の影響もない。この方法は最近のＯＬＥＤの製造プロセスに大きな変更を必要としない。
【００２１】
無機塩１９は一般式ＭnＸmで示され、Ｍはカチオン２４、Ｘはアニオン２２、nとmはそれぞれ整数（１，２，３，４，５，６，７のような）である。カチオン２４は金属カチオンを含み、アニオン２２はハロゲンや複合アニオンを含む。複合アニオンとしては、炭酸、過塩素酸、フッ化ホウ酸などのアニオンが挙げられる。有機物１７には１又はそれ以上の異なる無機塩を同時にドープすることができ、また１又はそれ以上の有機物を混合することもできる。
【００２２】
無機塩１９は、例えば以下の無機塩から選択することができる。具体的には、ＬｉＦ，ＬｉＣｌ，ＬｉＢｒ，ＬｉＩ，ＮａＦ，ＮａＣｌ，ＮａＢｒ，ＮａＩ，ＫＦ，ＫＣｌ，ＫＢｒ，ＫＩ，ＲｂＦ，ＲｂＣｌ，ＲｂＢｒ，ＲｂＩ，ＣｓＦ，ＣｓＣｌ，ＣｓＢｒ，ＣｓＩ，ＢｅＦ2，ＢｅＣｌ2，ＢｅＢｒ2，ＢｅＩ2，ＭｇＦ2，ＭｇＣｌ2，ＭｇＢｒ2，ＭｇＩ2，ＣａＦ2，ＣａＣｌ2，ＣａＢｒ2，ＣａＩ2，ＳｒＦ2，ＳｒＣｌ2，ＳｒＢｒ2，ＳｒＩ2，ＢａＦ2，ＢａＣｌ2，ＢａＢｒ2，ＢａＩ2である。もちろん他の無機塩を用いることも可能である。
【００２３】
この具体例のＯＬＥＤ１０は以下の方法により製造される。有機物１７に溶液状態で無機塩１９をドープする。他の方法でもできるが溶液プロセスが最も簡単である。典型的な溶液プロセスは以下の通りである。なお、全工程は制御された環境（例えばグローブボックス内など）中で操作することが望ましい。
【００２４】
無機塩溶液は無機塩を溶媒に溶解することにより準備する。無機塩は純粋無機塩あるいは無機塩の混合物を使用できる。溶媒は純粋溶媒或いは混合溶媒であり、例えば、テトラヒドロフラン、クロロホルム、１，４ジオキサン、アセトニトリル、水、酢酸エチル、アセトン、ピリジン、エチレングリコール、メタノールなどの一種以上を用いることができる。無機塩を溶解した後、必要があればろ過をする。例えば、無機塩溶液は溶媒により希釈してろ過することもできる。
【００２５】
有機物溶液は溶液に発光有機物を溶かすことにより準備する。溶媒は純粋または溶媒の混合物である。例えば、ポリフルオレンはトルエン、オルト−キシレン、パラ−キシレンに溶解することができ、ＭＥＨ−ＰＰＶは、クロロホルム、テトラヒドロフラン（ＴＨＦ）、クロロベンゼンに溶解することができる。溶液中の有機物濃度は、必要な膜の厚みによって決定される。有機物溶液は次にろ過される。
【００２６】
無機塩溶液と有機物溶液を混合して、ドープされた有機物溶液ができる。一般に、無機塩のドーピングレベルは低いので、膜厚や膜モルフォロジーには影響しない。ドープされた溶液の無機塩濃度は０．１ｐｐｂ〜１００００ｐｐｍである。正確な濃度は発光材料の必要条件により決定される。
【００２７】
混合溶液はスピンキャスト、インクジェットプリントにより電極基板上に、無機塩ドープ有機材料の膜を形成する。膜の上に別の電極を置いて、単層デバイスを製造する。上記方法により多層構造に組み立てることもできる。
【００２８】
無機塩は、直接有機物溶液に添加して無機塩ドープ有機物溶液とすることができ、それを用いてスピンキャストまたはインクジェットプリントにより膜を形成することができる。
【００２９】
一以上の無機塩で有機発光材料をドーピングすることによって発光効果が増すだけでなく、ターンオン電圧を低くすることもできる。それによって電極にワークファンクションの低い金属を使用する必要がなく、製造プロセスが簡略化される。
【００３０】
上記のように、有機薄膜デバイスの電荷注入を増進する方法は、各種発光材料に対して適用可能で、発光効果および寿命を改善することができる。
【００３１】
さらに、有機薄膜デバイスの電荷注入を増進する方法は、各色のＯＬＥＤ（赤、緑、青、白など）の効果および寿命を改善する。
【００３２】
上述のＯＬＥＤは一例であり、無機塩をドーピングする方法は、すべての有機薄膜デバイスに広く適用でき、界面電荷注入を増進し、活用範囲をさらに広げる。
【００３３】
当業者においては、前記した具体例に、請求項に記載の範囲内で様々な修正が加えられ得ることが理解されるべきである。
【図面の簡単な説明】
【００３４】
【図１】図１従来技術の有機発光ダイオードを示す図である。
【図２】図２は本発明による有機発光ダイオードの一例として示す図である。
【図３】図３は図２の有機発光ダイオードにバイアス電圧をかけた図である。
【図１】
2008506241.tif 000003
【図２】
2008506241.tif 000004
【図３】
2008506241.tif 000005
【国際調査報告】
2008506241.tif 000006
2008506241.tif 000007